고유 점도 가 0 . 95 인 폴리 트리 메틸렌 테레프탈 레이트 를 265 ℃ 의 방사 온도 에서 1 , 600 m / 분 의 방사 속도 로 방사 하 여 이 를 냉각 풍 으로 고화 한 다음 , 50 ℃ 의 제 1 고 뎃로울러와 110 ℃ 의 제 2 고 뎃로울러를 차례 로 통과 시키 면서 2 . 0 배 의 연신 배 율 로 연신 및 셋 팅 한 다음 , 0 . 14 g / d 의 권 취장 력 으로 권 취하 여 PTT 섬유 를 제조 하 였 다 .